(57)【特許請求の範囲】
【請求項１】
セパレータを介して、正極シートと負極シートを積層してなる積層体と電解液を、アルミラミネートフィルムにより、外装してなるリチウムイオン二次電池であって、前記正極シートと前記負極シートは、前記積層体の積層方向断面に屈曲部を少なくとも一つ以上有し、前記屈曲部の形状は、前記積層方向に凹部または凸部であって、前記屈曲部は板状体または棒状体からなる前記アルミラミネートフィルムに固定された屈曲状保持部によって保持されたことを特徴とするリチウムイオン二次電池。
【請求項２】
前記凹部または凸部は、前記積層方向断面が、半円状またはＶ字状であることを特徴とする請求項１に記載のリチウムイオン二次電池。
【請求項３】
前記板状体または棒状体は、中空に形成されてなることを特徴とする請求項１または２記載のリチウムイオン二次電池。
【請求項４】
前記屈曲形状保持部は、前記屈曲部を保持する凹部または凸部を有することを特徴とする請求項１〜３のいずれかに記載のリチウムイオン二次電池。
【請求項５】
前記屈曲形状保持部は、前記アルミラミネートフィルムと前記積層体との間に設けてなることを特徴とする請求項１〜４のいずれかに記載のリチウムイオン二次電池。
【請求項６】
前記屈曲形状保持部は、前記アルミラミネートフィルムを介して前記屈曲部を保持するよう設けてなることを特徴とする請求項１〜４のいずれかに記載のリチウムイオン二次電池。
【発明の詳細な説明】
【技術分野】
【０００１】
本発明は、リチウムイオン二次電池の構造に関するものである。
【背景技術】
【０００２】
リチウムイオン二次電池は、他の二次電池と比較して、高いエネルギー密度を持ち、繰り返し充放電での劣化が少ない等の特長を有することから小型携帯電子機器の主要バッテリー電源として使用されている。さらに、アルミラミネートフィルムに封入された大容量タイプのリチウムイオン二次電池は、近年、特に強い振動の影響を受ける可能性がある電気自動車やハイブリッド自動車等の車載用途およびコードレスの電動工具や掃除機等に使用要求が強くなっている。
【０００３】
この要求を受け、大容量タイプのリチウムイオン二次電池を振動の影響を受ける用途向けに使用する検討が行われているが、アルミラミネートフィルムに外装された従来のリチウムイオン二次電池では、過酷な振動試験において電解液の液漏れが発生する恐れがあるため顧客の要求条件を充分には満足できなかった。
【０００４】
顧客から求められるリチウムイオン二次電池の振動試験の一例としては、自動車部品振動試験方法ＪＩＳ  Ｄ１６０１に基づき、周波数範囲を２０〜４００Ｈｚ、掃引時間を１０分間、３方向各２０時間印加した場合、加速度１０Ｇにおいて製品特性を満足することであった。
【０００５】
リチウムイオン二次電池は、厚みが約２０μｍ程度のポリオレフィン微多孔フィルムからなるセパレータ（以下、単にセパレータとも表記）を介して、外部接続端子が引き出されたアルミニウム箔からなる集電体上に正極活物質層を形成したシート状の正極電極（以下、単に正極シートとも表記）と外部接続端子が引き出された銅箔からなる集電体上に負極活物質層を形成したシート状の負極電極（以下、単に負極シートとも表記）を積層してなる積層体とリチウム塩を溶解した有機溶媒の電解液（以下、単に電解液とも表記）を、アルミラミネートフィルムにより包み込んで、アルミニウムラミネートフィルム内部を真空状態にしながらアルミラミネートフィルムの外縁を熱融着により封口（以下、単に外装とも表記）する構造で構成されている。正極活物質には、コバルト酸リチウム、マンガン酸リチウム、ニッケル酸リチウムがあり、負極活物質には、グラファイト（難黒鉛化性炭素）系やコークス（易黒鉛化性炭素）系がある。
【０００６】
図６は、従来のリチウムイオン二次電池１を説明する斜視図である。外部接続端子の正極端子８と負極端子９は、外部接続端子の周囲からの液漏れを防ぐために正極端子８と負極端子９を各々に覆うシール材１１を介してアルミラミネートフィルム２から引き出されている。
【０００７】
図７は、従来のリチウムイオン二次電池を説明する図である。図７（ａ）は、正面から見たリチウムイオン二次電池を示し、図７（ｂ）は、図７（ａ）のＡ−Ａ’の位置における拡大断面図である。正極シート５と負極シート６は、セパレータ７を介して積層され、その間に電解液（図示せず）が充填されている。
【０００８】
前記従来のリチウムイオン二次電池は、正極シート５と負極シート６とセパレータ７が平坦に積層されていることより、自動車用途向けの振動試験条件で３方向に振動を加えると、積層体が振動の影響により移動することによりアルミラミネートフィルム２の近傍にある負極シート６がセパレータ７を介してアルミラミネートフィルム２と擦れてアルミラミネートフィルム２に穴を開け電解液が液漏れする恐れがあった。特に穴が開き易い部位は、例えば図７（ａ）に示した、液漏れ部１０のようにアルミラミネートフィルム２の四隅や電極端子の部分であった。
【０００９】
上記問題を解決する手段として、シート状の吸湿材を正極シートと負極シートの間に配置する技術があり、例えば特許文献１に開示されている。
【００１０】
【特許文献１】特開２００５−０５６６７２号公報
【発明の開示】
【発明が解決しようとする課題】
【００１１】
本発明の技術的課題は、振動の影響を受ける製品に用いられても、アルミラミネートフィルムから電解液の液漏れが生じないリチウムイオン二次電池を提供することにある。
【課題を解決するための手段】
【００１２】
本発明は、前記課題を解決するため、セパレータを介して、正極シートと負極シートを積層してなる積層体と電解液を、アルミラミネートフィルムにより、外装してなるリチウムイオン二次電池であって、前記正極シートと前記負極シートは、前記積層体の積層方向断面に屈曲部を少なくとも一つ以上有し、前記屈曲部の形状は、前記積層方向に凹部または凸部であって、前記屈曲部は板状体または棒状体からなる前記アルミラミネートフィルムに固定された屈曲状保持部によって保持されたリチウムイオン二次電池としたものである。
【００１３】
前記屈曲部は、積層方向断面が凹部または凸部であるよう構成し、前記凹部または凸部は、略半円状またはＶ字状とするよう構成するのが良い。
【００１４】
前記屈曲部は、板状体または棒状体に形成した屈曲形状保持部によって保持されるよう構成する。
【００１５】
前記板状体の屈曲形状保持部は、積層体と同等以上の大きさを有し、屈曲形状保持部を一体としたシート状とすることが好ましい。
【００１６】
前記棒状体の屈曲形状保持部は、アルミラミネートフィルムからはみ出さないよう屈曲部の長さと同等以下とすることが好ましい。
【００１７】
なお、前記屈曲形状保持部は、使用材料の低減および軽量化を図る上で中空状とすることが好ましい。
【００１８】
さらに、前記屈曲形状保持部は、積層体の屈曲部を実質的に嵌合する凹部または凸部を有する形状とすることが好ましい。
【００１９】
また、前記屈曲形状保持部は、化学的に安定で加工性が良好なものであればよく、特にポリエチレンテレフタレートを含むポリオレフィン樹脂やポリアミド系樹脂、エポキシ樹脂、シリコン樹脂などが好ましい。
【００２０】
該屈曲形状保持部は、リチウムイオン二次電池の内部、すなわちアルミラミネートフィルムと積層体との間に設けられ内部を真空に外装することによって固定されてなるよう構成するのが製品特性および製造上好ましい。
【００２１】
なお、該屈曲形状保持部は、リチウムイオン二次電池の外装部、すなわちアルミラミネートフィルムを介して屈曲形状保持部によって屈曲部を保持するよう構成しても良い。
【００２２】
さらに、該屈曲形状保持部は、該アルミラミネートフィルムに接着部材によって固定されてなるよう構成するのが製品特性および製造上好ましい。
【００２３】
前記接着部材としては、テープや両面テープ、エポキシ系接着剤、ケースなどで固定するのが適している。
【００２４】
本発明では、リチウムイオン二次電池をこのように構成する事により、積層体の振動の影響による動きを抑さえることにより、積層体とアルミラミネートフィルムの擦れを抑制することによって、アルミラミネートフィルムの破損による液漏れの恐れをなくすことができる。
【００２５】
従って、本リチウムイオン二次電池は、電気自動車やハイブリッド自動車等の車載およびコードレスの電動工具や掃除機等の過酷な振動の影響を受ける用途に用いられても、電解液の液漏れを生じない製品を提供することができる。
【００２６】
本発明によれば、セパレータを介して、正極シートと負極シートを積層してなる積層体と電解液を、アルミラミネートフィルムにより外装してなるリチウムイオン二次電池であって、前記正極シートと前記負極シートは、前記積層体の積層方向に屈曲部を少なくとも一つ以上有することを特徴とするリチウムイオン二次電池が得られる。
【００２７】
本発明によれば、前記屈曲部の形状は、積層方向に凹部または凸部を有することを特徴とするリチウムイオン二次電池が得られる。
【００２８】
本発明によれば、前記凹部または凸部は、積層方向断面が、半円状またはＶ字状であることを特徴とするリチウムイオン二次電池が得られる。  
【００２９】
本発明によれば、前記屈曲部は、屈曲形状保持部によって保持されてなることを特徴とするリチウムイオン二次電池が得られる。
【００３０】
本発明によれば、前記屈曲形状保持部は、板状体または棒状体にしたことを特徴とするリチウムイオン二次電池が得られる。
【００３１】
本発明によれば、板状体または棒状体は、中空に形成されてなることを特徴とするリチウムイオン二次電池が得られる。
【００３２】
本発明によれば、前記屈曲形状保持部は、屈曲部を保持する凹部または凸部を有することを特徴とするリチウムイオン二次電池が得られる。
【００３３】
本発明によれば、前記屈曲形状保持部は、アルミラミネートフィルムと積層体との間に設けてなることを特徴とするリチウムイオン二次電池が得られる。
【００３４】
本発明によれば、前記屈曲形状保持部は、アルミラミネートフィルムを介して屈曲部を保持するよう設けてなることを特徴とするリチウムイオン二次電池が得られる。
【００３５】
本発明によれば、前記屈曲形状保持部は、アルミラミネートフィルムに固定されてなることを特徴とするリチウムイオン二次電池が得られる。
【発明の効果】
【００３６】
本発明により、自動車用途の振動条件であっても、電解液の液漏れが生じないリチウムイオン二次電池の提供が可能となった。
【発明を実施するための最良の形態】
【００３７】
本発明のリチウムイオン二次電池は、成形加工によって積層方向断面に屈曲部を設けた正極シートと負極シートがセパレータを介して積層し、積層体の屈曲部を屈曲形状保持部によって保持されたものと電解液を、アルミラミネートフィルムにより包み込んで、外装することにより構成する。
【００３８】
前記屈曲部の形状は、積層方向に凹部または凸部を有するように正極シートと負極シートを成形加工し、積層した時に積層体全体が波板状に屈曲するように構成するのが設計、製造上好ましい。
【００３９】
また、前記凹部または凸部は、屈曲部の先端形状をＲ３〜５の半円状またはＶ字状とすることが設計、製造上好ましい。
【００４０】
すなわち、前記先端形状をＲ３未満にすると正極シートと負極シートの活物質層が割れたり、剥がれたりする場合があり、また、該先端形状をＲ５より大きいと屈曲形状保持部による積層体の保持が弱くなり好ましくないためである。
【００４１】
また、正極シートと負極シートは、活物質層の割れまたは剥がれを防止するため、各々に熱プレス加工したものを積層するのが設計、製造上良い。
【００４２】
屈曲部は、積層体の積層方向に設けられた凹部または凸部に実質的に嵌合する凹部または凸部を有する板状体の屈曲形状保持部によって保持することが好ましい。
【００４３】
さらに、屈曲形状保持部は、化学的に安定で加工性が良好で再生利用可能であるセパレータと同じ材質であるポリオレフィン樹脂とすることが好ましい。
【００４４】
屈曲形状保持部は、リチウムイオン二次電池の内部、すなわちアルミラミネートフィルムと積層体の間に互いの凹部または凸部が実質的に嵌合するよう設け、電解液とともにアルミラミネートフィルムに封入されリチウムイオン二次電池の内部を真空に引きながら封口することによって固定されるのが設計、製造上好ましい。
【００４５】
さらに、屈曲形状保持部は、アルミラミネートフィルムの内部に両面テープやエポキシ接着剤を用いて固定することが好ましい。
【００４６】
また、前記屈曲形状保持部は、リチウムイオン二次電池の外部、すなわちアルミラミネートフィルムに屈曲部が設けられた積層体と電解液を封入し、真空に引きながら封口した後、アルミラミネートフィルムを介してテープまたはケースを用いて固定しても良い。
【実施例】
【００４７】
以下に、実施例を用いて本発明の実施の形態を詳述する。
【００４８】
（実施例１）
図１は、本発明の実施例１のリチウムイオン二次電池を説明する図である。図１（ａ）は、正面図を示し、図１（ｂ）は、図１（ａ）のＡ−Ａ’の位置における断面拡大図を示す。本実施例のリチウムイオン二次電池は、セパレータ７を介して、屈曲部１２ａを設けた正極シート５ａと負極シート６ａを積層した積層体を屈曲形状保持部３ａ、４ａによって保持されたものと電解液をアルミラミネートフィルム２により包み込んで外装するよう構成している。
【００４９】
正極シート５ａと負極シート６ａには、熱プレス成形によってシート長手方向に直交する向きに同様なＶ字状の屈曲部１２ａを直線状に二箇所に設け、Ｖ字状の屈曲部１２ａは、断面が高さ３ｍｍの正三角形になるようにし、Ｖ字状の先端形状の断面がＲ３ｍｍとなるようにした。
【００５０】
積層体は、セパレータ７を介して、正極シート５ａと負極シート６ａのＶ字状の屈曲部１２ａを重ね合わせるように積層した。
【００５１】
屈曲形状保持部３ａは、ポリオレフィン樹脂のポリエチレンテレフタレートを用いて屈曲部１２ａの凹部と同等な長さを有する中空状の棒状体とし、積層体に設けられた屈曲部１２ａの凹部に対して実質的に嵌合する凸部を有する三角柱の形状とした。
【００５２】
屈曲形状保持部４ａは、ポリオレフィン樹脂のポリエチレンテレフタレートを用いて正極シート５ａと同等な大きさを有する板状体とし、積層体に設けられた屈曲部１２ａの凸部に対して実質的に嵌合する凹部を有する形状とした。
【００５３】
前記屈曲形状保持部３ａ、４ａは、積層体に設けられた凹部または凸部の屈曲部１２ａに配設し、アルミラミネートフィルム２の内部を真空にすることより固定されてなるよう構成した。
【００５４】
本実施例のリチウムイオン二次電池は、自動車部品振動試験方法ＪＩＳ  Ｄ１６０１に基づき、周波数範囲が２０〜４００Ｈｚ、掃引時間が１０分間、振動方向が３方向各２０時間印加、試料数がｎ=５ケにて前記試験を行った結果、加速度１０Ｇにおいて液漏れを生じなかった。
【００５５】
（実施例２）
図２は、本発明の実施例２のリチウムイオン二次電池を説明する図である。図２（ａ）は、正面図を示し、図２（ｂ）は、図２（ａ）のＡ−Ａ’の位置における断面拡大図を示す。実施例２のリチウムイオン二次電池は、セパレータ７を介して、屈曲部１２ｂを設けた正極シート５ｂと負極シート６ｂを積層した積層体を屈曲形状保持部３ｂ、４ｂによって保持されたものと電解液をアルミラミネートフィルム２により包み込んで外装するよう構成している。
【００５６】
正極シート５ｂと負極シート６ｂには、熱プレス成形によってシート長手方向に平行する向きに同様なＶ字状の屈曲部１２ｂを直線状に二箇所に設け、Ｖ字状の屈曲部１２ｂの断面は、高さ３ｍｍの正三角形になるようにし、Ｖ字状の先端形状をＲ３ｍｍとなるようにした。
【００５７】
積層体は、セパレータ７を介して、正極シート５ｂと負極シート６ｂのＶ字状の屈曲部１２ｂを重ね合わせるように積層した。
【００５８】
屈曲形状保持部３ｂは、ポリオレフィン樹脂のポリエチレンテレフタレートを用いて屈曲部１２ｂの凹部と同等な長さを有する棒状体とし、積層体に設けられた屈曲部１２ｂの凹部に対して実質的に嵌合する凸部を有する三角柱の形状とした。
【００５９】
屈曲形状保持部４ｂは、ポリオレフィン樹脂のポリエチレンテレフタレートを用いて正極シート５ｂと同等な大きさを有する板状体とし、積層体に設けられた屈曲部１２ｂの凸部に対して実質的に嵌合する凹部を有する形状とした。
【００６０】
前記屈曲形状保持部３ｂ、４ｂは、積層体に設けられた凹部または凸部の屈曲部１２ｂに配設し、アルミラミネートフィルム２の内部を真空にすることより固定されるよう構成した。
【００６１】
本実施例のリチウムイオン二次電池は、自動車部品振動試験方法ＪＩＳ  Ｄ１６０１に基づき、周波数範囲が２０〜４００Ｈｚ、掃引時間が１０分間、振動方向が３方向各２０時間印加、試料数がｎ=５ケにて前記試験を行った結果、加速度１０Ｇにおいて液漏れを生じなかった。
【００６２】
（実施例３）
図３は、本発明の実施例３のリチウムイオン二次電池を説明する図である。図３（ａ）は、正面図を示し、図３（ｂ）は、図３（ａ）のＡ−Ａ’の位置における断面拡大図を示す。実施例３のリチウムイオン二次電池は、セパレータ７を介して、屈曲部１２ｃを設けた正極シート５ｃと負極シート６ｃを積層した積層体を屈曲形状保持部３ｃ、４ｃによって保持されたものと電解液をアルミラミネートフィルム２により包み込んで外装するよう構成している。
【００６３】
正極シート５ｃと負極シート６ｃには、熱プレス成形によってシート長手方向に直交する向きに同様な半円状の屈曲部１２ｃを直線状に二箇所に設け、半円状の屈曲部１２ｃの断面は、高さ３ｍｍ、半径５ｍｍの半円状になるようにした。
【００６４】
積層体は、セパレータ７を介して、正極シート５ｃと負極シート６ｃの略半円状の屈曲部１２ｃを重ね合わせるように積層した。
【００６５】
屈曲形状保持部３ｃは、ポリオレフィン樹脂のポリエチレンテレフタレートを用いて屈曲部１２ｃの凹部と同等な長さを有する棒状体とし、積層体に設けられた屈曲部１２ｃの凹部に対して実質的に嵌合する凸部を有する半円の形状とした。
【００６６】
屈曲形状保持部４ｃは、ポリオレフィン樹脂のポリエチレンテレフタレートを用いて正極シート５ｃと同等な大きさを有する板状体とし、積層体に設けられた屈曲部１２ｃの凸部に対して実質的に嵌合する凹部を有する半円の形状とした。
【００６７】
前記屈曲形状保持部３ｃ、４ｃは、積層体に設けられた凹部または凸部の屈曲部１２ｃに配設し、アルミラミネートフィルム２の内部を真空にすることより固定されるよう構成した。
【００６８】
本実施例のリチウムイオン二次電池は、自動車部品振動試験方法ＪＩＳ  Ｄ１６０１に基づき、周波数範囲が２０〜４００Ｈｚ、掃引時間が１０分間、振動方向が３方向各２０時間印加、試料数がｎ=５ケにて前記試験を行った結果、加速度１０Ｇにおいて液漏れを生じなかった。
【００６９】
（実施例４）
図４は、本発明の実施例４のリチウムイオン二次電池を説明する図である。図４（ａ）は、正面図を示し、図４（ｂ）は、図４（ａ）のＡ−Ａ’の位置における断面拡大図を示す。実施例４のリチウムイオン二次電池は、セパレータ７を介して、屈曲部１２ｄを設けた正極シート５ｄと負極シート６ｄを積層した積層体を屈曲形状保持部３ｄ、４ｄによって保持されたものと電解液をアルミラミネートフィルム２により包み込んで外装するよう構成している。
【００７０】
正極シート５ｄと負極シート６ｄには、熱プレス成形によってシート長手方向に直交する向きに断面が波板状となる屈曲部１２ｄを設け、波板状の屈曲部１２ｄの断面は、高さ６ｍｍ、屈曲部の先端が半径３ｍｍ、ピッチ６ｍｍとなるようにした。
【００７１】
積層体は、セパレータ７を介して、正極シート５ｄと負極シート６ｄの波板状の屈曲部１２ｄを重ね合わせるように積層した。
【００７２】
屈曲形状保持部３ｄ、４ｄは、ポリオレフィン樹脂のポリエチレンテレフタレートを用いて正極シートに対して長手方向が約２倍の大きさを有し、長手方向中央にて折り返す構造とし、折り返す片面には、屈曲部１２ｄの凹部または凸部に対して実質的に嵌合する凹部または凸部を有する波板上の形状とした。
【００７３】
前記屈曲形状保持部３ｄ、４ｄは、積層体に設けられた凹部または凸部の屈曲部１２ｄに配設し、アルミラミネートフィルム２の内部に両面テープ（図示せず）にて接着することにより固定されるよう構成した。
【００７４】
本実施例のリチウムイオン二次電池は、自動車部品振動試験方法ＪＩＳ  Ｄ１６０１に基づき、周波数範囲が２０〜４００Ｈｚ、掃引時間が１０分間、振動方向が３方向各２０時間印加、試料数がｎ=５ケにて前記試験を行った結果、加速度１１Ｇにおいて液漏れを生じなかった。
【００７５】
（実施例５）
図５は、本発明の実施例５のリチウムイオン二次電池を説明する図である。図５（ａ）は、正面図を示し、図５（ｂ）は、図５（ａ）のＡ−Ａ’の位置における断面拡大図を示す。実施例５のリチウムイオン二次電池は、セパレータ７を介して、屈曲部１２ｅを設けた正極シート５ｅと負極シート６ｅを積層した積層体と電解液をアルミラミネートフィルム２により包み込んで外装した後に屈曲形状保持部３ｅ、４ｅによって保持されるよう構成している。
【００７６】
正極シート５ｅと負極シート６ｅには、熱プレス成形によってシート長手方向に直交する向きに断面が波板状となる屈曲部１２ｅを設け、波板状の屈曲部１２ｅの断面は、高さ６ｍｍとし、屈曲部の先端が半径３ｍｍとなるようにした。
【００７７】
積層体は、セパレータ７を介して、正極シート５ｅと負極シート６ｅの波板状の屈曲部１２ｅを重ね合わせるように積層した。
【００７８】
屈曲形状保持部３ｅ、４ｅは、ポリオレフィン樹脂のポリエチレンテレフタレートを用いて屈曲部１２ｅの凹部または凸部と同等な長さを有する板状体とし、積層体に設けられた屈曲部１２ｅの凹部または凸部に対して実質的に嵌合できる凹部または凸部を有する波板上の形状とした。
【００７９】
前記屈曲形状保持部３ｅ、４ｅは、アルミラミネートフィルム２を介して屈曲部１２ｅに実質的に嵌合するよう配設し、テープ１３にて固定されてなるよう構成した。
【００８０】
本実施例のリチウムイオン二次電池は、自動車部品振動試験方法ＪＩＳ  Ｄ１６０１に基づき、周波数範囲が２０〜４００Ｈｚ、掃引時間が１０分間、振動方向が３方向各２０時間印加、試料数がｎ=５ケにて前記試験を行った結果、加速度１１Ｇにおいて液漏れを生じなかった。
【００８１】
表１は、本発明の実施例１〜４のリチウムイオン二次電池と比較例として図５に示した従来のリチウムイオン二次電池について、自動車部品振動試験方法ＪＩＳ  Ｄ１６０１に基づき、周波数範囲が２０〜４００Ｈｚ、掃引時間が１０分間、振動方向が３方向各２０時間印加、試料数がｎ=５ケにて振動の強さを加速度５Ｇから１Ｇ刻みで行った試験の結果を示す。
【００８２】
【表１】
0005240817.tif 000002
【００８３】
表１の試験結果より、本発明の実施例１〜５のリチウムイオン二次電池は、求められる振動特性において加速度１０Ｇを満足することを確認できた。
【００８４】
なお、本発明の実施例４と５のリチウムイオン二次電池では、求められる振動特性において加速度１１Ｇまで満足することを確認できた。
【００８５】
また、屈曲形状保持部の材質は、ポリエチレンテレフタレートを加工して行ったが、他の材質を用いても同様に良好な結果が得られた。
【００８６】
以上、実施例を用いて、この発明の実施の形態を説明したが、この発明は、これらの実施例に限られるものでなく、この発明の要旨を逸脱しない範囲であろう各種変形、修正もまた本発明に含まれる。
【産業上の利用可能性】
【００８７】
本発明のリチウムイオン二次電池を用いることにより、耐振動性が求められる車載用途以外にもコードレスの電動工具や掃除機をはじめとする家電製品などに広く適用できる。
【００８８】
また、本発明のリチウムイオン二次電池は、屈曲部を設ける以前の段階まで従来の原材料、製造技術、製造工程、製造設備をそのまま活用できることから余分な設備投資などを控えて用途の多様性を広げることが可能となる。
【図面の簡単な説明】
【００８９】
【図１】本発明の実施例１のリチウムイオン二次電池を説明する図。図１（ａ）は、正面図。図１（ｂ）は、図１（ａ）のＡ−Ａ’の位置における断面拡大図。
【図２】本発明の実施例２のリチウムイオン二次電池を説明する図。図２（ａ）は、正面図。図２（ｂ）は、図２（ａ）のＡ−Ａ’の位置における断面拡大図。
【図３】本発明の実施例３のリチウムイオン二次電池を説明する図。図３（ａ）は、正面図。図３（ｂ）は、図３（ａ）のＡ−Ａ’の位置における断面拡大図。
【図４】本発明の実施例４のリチウムイオン二次電池を説明する図。図４（ａ）は、正面図。図４（ｂ）は、図４（ａ）のＡ−Ａ’の位置における断面拡大図。
【図５】本発明の実施例５のリチウムイオン二次電池を説明する図。図５（ａ）は、正面図。図５（ｂ）は、図５（ａ）のＡ−Ａ’の位置における断面拡大図。
【図６】従来のリチウムイオン二次電池を説明する斜視図。
【図７】従来のリチウムイオン二次電池を説明する図。図７（ａ）は、正面図。図７（ｂ）は、図７（ａ）のＡ−Ａ’の位置における断面拡大図。
【符号の説明】
【００９０】
１    リチウムイオン二次電池
２    アルミラミネートフィルム
３、３ａ、３ｂ、３ｃ、３ｄ、３ｅ    屈曲形状保持部
４、４ａ、４ｂ、４ｃ、４ｄ、４ｅ    屈曲形状保持部
５、５ａ、５ｂ、５ｃ、５ｄ、５ｅ    正極シート
６、６ａ、６ｂ、６ｃ、６ｄ、６ｅ    負極シート
７    セパレータ
８    正極端子
９    負極端子
１０    液漏れ部
１１    シール材
１２ａ、１２ｂ、１２ｃ、１２ｄ、１２ｅ    屈曲部
１３    テープ
【図１】
0005240817.tif 000003
【図２】
0005240817.tif 000004
【図３】
0005240817.tif 000005
【図４】
0005240817.tif 000006
【図５】
0005240817.tif 000007
【図６】
0005240817.tif 000008
【図７】
0005240817.tif 000009